(57)【特許請求の範囲】
【請求項１】
自動券売機等にて磁気記録が行われるカードに使用するカード用紙において、鉱物油系またはワックス、鉱物油、高級アルコール混合物系の滑剤と、ノニオンまたはアニオンタイプのアクリル酸エステル化合物を磁気密着性向上剤として含む塗工液を塗布したことを特徴とするカード用紙。
【請求項２】
該アクリル酸エステル化合物が、エマルジョンタイプであり、かつその皮膜のガラス転移温度（Ｔｇ）が６５℃以下であることを特徴とする請求項１記載のカード用紙。
【発明の詳細な説明】
【０００１】
【発明の属する技術分野】
本発明は、カード用紙に関するものであり、詳しくは自動券売機等での発券適性に優れた、かつ磁気密着性に優れたカードを得ることができる加工原紙となるカード用紙に関するものである。
【０００２】
【従来の技術】
例えば高速道路の通行券を例にして（以下、同様）説明すると、有人又は無人発券機を介して、通行券が利用者に渡されることになるが、この際に発券機内部の繰り出し部での銜えができなかったり、複数枚重送されてカードが詰まったり、更には長時間の使用中にカードの走行部に紙粉が堆積したりすることは、それが原因でスムーズな車の流れを阻害し、渋滞の発生になるため好ましくない。
【０００３】
そのため、この種のカードには発券適性（発券時の走行性）の優れたものが要求されるが、従来この分野での改善に関する提案は少なく、特開平２−２６９０９９号公報では、選挙投票用紙として合成紙の表裏に塗工剤を塗布して静摩擦、動摩擦、帯電性などを制御することが、また、特開平２−１２７０９６号公報には、プラスチックの両面に紙が貼合され、一方の紙の表面にタルクとシリカを配合した減摩層を設けた券紙が提案されている程度である。
【０００４】
【発明が解決しようとする課題】
通行券は、その用いられるシステムに応じて、磁気記録層や感熱記録層、インクジェット記録層、熱転写記録層、などがカード用紙の片面若しくは両面に設けられ、打ち抜き、断裁等の工程を経て、その機能を付与される。こうした加工工程での印刷・断裁時の作業性や上記の発券機内での走行性を満足するカード用紙を提供する。
【０００５】
通行券が一枚づつ円滑に繰り出されない主な原因は、積重ねられて接触しているカードの表面と裏面との間の滑性が不足しているためと考えられるが、両表面もしくは片面に塗工剤による滑性層を形成することで解決しようとすると、記録層の形成や印刷加工での記録層や磁気インクの接着性が低下し、使用上の障害になる。
【０００６】
巻取状のカード用紙から、通行券等のカードを製造する工程の例としては、(1) 磁気層形成、(2) 図柄印刷、(3) 断裁  の３工程が一般的である。通常これらの工程は別々に行われるが、一工程で行うこともある。
【０００７】
(1) 磁気層の形成方法としては、直接塗布法、テープ貼り法、磁気層転写法等が採用されている。直接塗布法ではグラビアコート方式、リバースロールコート方式、ドクターブレード方式、オフセット印刷方式等が採用され、磁気インクとしてはＴ＆Ｋ  ＴＯＫＡ  ＵＶベストキュアーＮｏ.４通行券磁気 墨が用いられる。
【０００８】
(2) 図柄の印刷には、一般にＵＶオフセット印刷方式が採用されている。印刷機では巻取に印刷を行った後、平版に断裁される。この時、最終寸法に打ち抜き、断裁される場合と、大判で断裁し、最終工程でギロチン断裁される方式がある。印刷機では巻癖カールをとるためデカーラーで処理し、紙の表面をしごく工程を含む場合がある。この場合に研磨減量が低いことが要求される。
【０００９】
(3) ギロチン断裁は、大判の平版を最終寸法にカットするが、紙の摩擦係数が低すぎると、紙が滑り、寸法精度が悪くなる。また、断裁されたカード束を箱詰めする際にも、滑り過ぎによる作業効率の低下が発生する。
【００１０】
本発明者等は、加工適性、走行適性に係わりのあるカード用紙の特性は、▲１▼動摩擦係数、▲２▼静摩擦係数、▲３▼カール、▲４▼剛度（こわさ）、▲５▼研磨減量があり、これらを適正な範囲にコントロールすることが必要であり、塗工剤のみによらずにこれらを達成することが必要であることを見いだしたが、この製造条件ではカード用紙の透気度が低下し、紫外線硬化型の磁気インクの密着性が悪化することが判明した。この現象は、券発行機、券読み取り機の磁気ヘッドに密着性の悪い磁気インク皮膜が剥離、付着して、書き込み、読み込みエラーが発生するという重大な欠陥になる。
【００１１】
【課題を解決するための手段】
本発明は、自動券売機等にて磁気記録が行われるカードに使用するカード用紙において、紙の表面に、鉱物油系またはワックス、鉱物油、高級アルコール混合物系の滑剤と、ノニオンまたはアニオンタイプのアクリル酸エステル化合物を磁気密着性向上剤として含む塗工液を塗布したことを特徴とするカード用紙である。また、本発明は、該アクリル酸エステル化合物が、エマルジョンタイプであり、かつその皮膜のガラス転移温度（Ｔｇ）が６５℃以下であることを特徴とするカード用紙である。
【００１３】
【発明の実施の形態】
磁気密着性への影響は、カード用紙表面への物理的な食い込みと、薬品等の化学的な親和性がかかわっており、特に広く用いられている、紫外線硬化型のアクリル酸エステルモノマーをバインダー成分とする磁気インクの場合には、インク粘度が高く、紙層への浸透はほとんど起こらず、化学的な親和性を持った、カード用紙表面とすることが必要である。
【００１４】
具体的にこれらを達成するには、例えばパルプはＮＢＫＰ／ＬＢＫＰ＝０／１００〜５０／５０（重量比）、内添サイズ剤としてアルキルケテンダイマーを対パルプ０．０５〜１ｋｇ（有効成分）／ｔ添加し、定着剤としてポリ水酸化アルミ（隅田化学社製：ＰＡＨＯ＃２Ｓ）を対パルプ０．２〜１ｋｇ（有姿）／ｔ添加して抄紙し、更に鉱物油系もしくはワックス、鉱物油、高級アルコール混合物系の滑剤を含む塗工剤に、ノニオンもしくはアニオンタイプのアクリル酸エステルからなる表面処理剤（磁気密着性向上剤）を加えて、サイズプレス、ゲートロールコーター等でカード用紙両表面合計で０．１〜２ｇ（磁気密着性向上剤有効成分）／ｍ2 塗布、乾燥すればよい。
【００１５】
鉱物油系もしくはワックス、鉱物油、高級アルコール混合物系の滑剤の例としては、前者はサンノプコ社製：ノプコ１１５２Ｍ、ノプコＤＣ１１５Ｈ、明成化学工業社製：スパネックスＡＳＫ，日新化学研究所社製：ニューワックスＥ−５０Ｓなどが採用出来る。これらのうち１種又は２種以上を混合して使用できるが、カード用紙表面への接着性を高めるために、酸化澱粉等の水溶性バインダー、硫酸ソーダ等の帯電防止剤、その他の添加剤として消泡剤、蛍光増白剤、着色剤などを併用することも可能である。塗工剤の調製は水溶性バインダーを溶解した後、鉱物油系もしくはワックス、鉱物油、高級アルコール混合物系の滑剤、磁気密着性向上剤、その他の添加剤を混合撹拌して行う。
【００１６】
磁気密着性向上剤としては、使用する磁気インクのバインダー成分に応じて適宜選択すればよいが、上記鉱物油もしくはワックス、鉱物油、高級アルコール混合物系の滑剤との相溶性が悪いカチオンタイプのものは使用しない。また、カード用紙のサイズ度を低下させる成分を含むものも使用しない。水溶性タイプのアクリル酸エステル化合物も使用できるが、紙内部への浸透が起こり易く、浸透しにくいエマルジョンタイプが特に好ましい。また、水溶性タイプはＴｇが６５℃以上であり、Ｔｇの高いスチレン、アクリル酸を多量に配合したものは好ましくない。スチレン／アクリル酸エステルの配合モル比は１／１程度が良好である。Ｔｇは６５℃以下とすることが好ましい。
【００１７】
具体的にはノニオンもしくはアニオンタイプの製紙用表面処理剤が好適であり、星光化学工業社製：コロパールＳ−１００（アニオン性アクリル酸エステル；エマルジョンタイプ；Ｔｇ＝６０℃）、コロパールＳ−５００Ｆ（ノニオン性スチレン・アクリル酸エステル；エマルジョンタイプ；Ｔｇ＝４６℃）、コロパールＳ−５００Ｅ（アニオン性スチレン・アクリル酸エステル；エマルジョンタイプ；Ｔｇ＝４２℃）が採用される。
【００１８】
これは、通常通行券に使用される磁気インク；例えばＴ＆Ｋ  ＴＯＫＡ  ＵＶベストキュアーＮｏ．４  通行券磁気  墨、ＳＵＰＥＲ  ＵＶ  ＵＶハイウエイ先刷り  セピア  Ｈ、ＳＵＰＥＲ  ＵＶ  ＵＶハイウエイ後刷り  墨Ｈなどが用いられ、これらのバインダー成分としてアクリル酸エステル系のモノマーが採用されているためである。
【００１９】
水溶性バインダー、磁気密着性向上剤、鉱物油もしくはワックス、鉱物油、高級アルコール混合物系の滑剤の混合比率は、有効成分で６〜２：１：０．５〜２程度とすれば十分な効果がある。
【００２０】
【実施例】
以下実施例をもって本発明を詳細に説明するが、本発明はこれらに限定されるものではない。なお添加量、塗布量は、有効成分で表している。
【００２１】
実施例、比較例を配合表および評価結果の一覧表の形で記載する。
【表１】
0003791054.tif 000002
【００２２】
【表２】
0003791054.tif 000003
【００２３】
磁気密着性評価方法
磁気インクを印刷、紫外線硬化させた後、磁気層にセロハンテープを貼り付けて、Ｕピールにて引き剥がしたとき、磁気層の剥離が全面に及ぶもの：×、部分的に剥離が認められるもの：△、磁気層の浮きは発生するが剥離の起こらないもの：○、全く剥離のないもの：◎  として判定した。
【００２４】
印刷作業性、発券機搬送性の評価
前者は通行券製作所に依頼して、磁気印刷機走行性に問題なし：○、問題あり：×  と判定。後者はハイウイェイ・トール・システム（株）にて、実際に日本道路公団で使用されている発券機（有人発券機２種類、無人発券機１種類）により、異状無し：○、重走等の障害の恐れあり：×  と判定。
【００２５】
【発明の効果】
本発明の方法により、加工工程での磁気記録層の形成時の印刷作業性に問題がなく、磁気密着性の優れた、かつ発券機内での走行性を満足するカード用紙を提供することができる。